(57)【要約】【課題】屋外用標識板の蓄光部分をフィルムで作製し軽量化により汎用性、作業性を向上するとともに、屋外用途の輝度の規格を満たす蓄光フィルムを提供すること。【解決手段】少なくとも一層の蓄光層を備えた蓄光フィルムであって、前記蓄光層は、蓄光剤と粘着剤もしくは接着剤とが所定の割合で混合され、かつ前記蓄光剤の平均粒子径が５０μｍ以上であり、かつ前記蓄光層における前記蓄光剤の含有率が、前記蓄光層を１００質量部とするとき、６０質量部以上９０質量部以下であり、かつ前記蓄光層における前記蓄光剤の含有量が９００ｇ／ｍ２以上である蓄光フィルムを基本形態とすることを特徴とする調光フィルムとする。【選択図】図２
2018087287.tif 000002
【特許請求の範囲】
【請求項１】
少なくとも一層の蓄光層を備えた蓄光フィルムであって、
前記蓄光層は、蓄光剤と、粘着剤もしくは接着剤とが所定の割合で混合され、
かつ前記蓄光剤の平均粒子径が５０μｍ以上であり、
かつ前記蓄光層における前記蓄光剤の含有率が、前記蓄光層を１００質量部とするとき、６０質量部以上９０質量部以下であり、
かつ前記蓄光層における前記蓄光剤の含有量が９００ｇ／ｍ２以上であること特徴とする蓄光フィルム。
【請求項２】
前記蓄光層の一方の面に透光性フィルムを備え、他方の面に白色フィルムを備えることを特徴とする請求項１に記載の蓄光フィルム。
【請求項３】
前記白色フィルムの、前記蓄光層側と反対側の面に、粘着層と離型フィルムとをこの順に備えることを特徴とする請求項２に記載の蓄光フィルム。
【発明の詳細な説明】
【技術分野】
【０００１】
本発明は、燐光を利用した避難誘導表示、広告、表示看板等の屋外用標識板に利用できる蓄光フィルムに関する。
【背景技術】
【０００２】
蓄光は、日光や蛍光灯などの主に紫外線領域の光エネルギーを吸収して蓄え、夜間に暗闇中で燐光を発生し視認性を高めるため、地震や台風等の災害時に発生する停電によるブラックアウトに際し、非常に有効な誘導表示となる。そのため、広域避難場所や津波避難場所等の標示に蓄光が利用されている。
【０００３】
また、蓄光を用いた誘導標示は、電源や配線配管を必要とせず、メンテナンスフリーで電気代が不要であり、使用箇所が限定されない点で、省エネ対策としても有効な手段となってきた。
【０００４】
従来、屋外用蓄光式標識板は、アルミやＳＵＳ板に蓄光剤を塗布または吹き付ける方式により作製されていた（例えば特許文献１）。しかし、この方式で作製した標識板は汎用性や、更新時の作業性が悪いという欠点がある。
【０００５】
一方、屋内用標識板の蓄光部分をフィルムで作製し、アルミやＳＵＳ等の表示基板の上に貼り付ける方式もあり、例えば特許文献２には、蓄光層と、その保護層となる透光性部材とを透光性粘着剤などで貼り合わせる構成が記載されている。
【０００６】
蓄光機能を発現する蓄光顔料としては、例えば特許文献３には、ＭＡｌ２Ｏ４（ＭはＣａ、Ｓｒ、またはＢａから構成される群から選択される少なくとも１つ）で示される化合物から構成される母結晶に対して、賦活剤として特定の金属元素が添加された蛍光体が記載されている。
【先行技術文献】
【特許文献】
【０００７】
【特許文献１】特開２００１−０４９４６３号公報
【特許文献２】実用新案登録第３１６１２０３号公報
【特許文献３】特許第２５４３８２５号公報
【発明の概要】
【発明が解決しようとする課題】
【０００８】
しかしながら、前記のような従来の蓄光フィルム方式では、屋内用途として使用できる輝度は満たすことはできたが、屋外用途として使用可能な輝度までは満たすことが出来なかった。
【０００９】
本発明は、上記のような問題を解決するためのものであり、蓄光部分をフィルムで作製し汎用性、作業性を向上するとともに、屋内での使用だけでなく屋外用途の輝度の規格を満たす蓄光フィルムを提供することを目的とする。
【課題を解決するための手段】
【００１０】
上述の問題を解決するために、請求項１に記載の発明は、少なくとも一層の蓄光層を備えた蓄光フィルムであって、
前記蓄光層は、蓄光剤と、粘着剤もしくは接着剤とが所定の割合で混合され、
かつ前記蓄光剤の平均粒子径が５０μｍ以上であり、
かつ前記蓄光層における前記蓄光剤の含有率が、前記蓄光層を１００質量部とするとき、６０質量部以上９０質量部以下であり、
かつ前記蓄光層における前記蓄光剤の含有量が９００ｇ／ｍ２以上であることを特徴とする蓄光フィルムとしたものである。
【００１１】
請求項２に記載の発明は、前記蓄光層の一方の面に透光性フィルムを備え、他方の面に白色フィルムを備えることを特徴とする請求項１に記載の蓄光フィルムとしたものである。
【００１２】
請求項３に記載の発明は、前記白色フィルムの、前記蓄光層側と反対側の面に、粘着層と離型フィルムとをこの順に備えることを特徴とする請求項２に記載の蓄光フィルムとしたものである。
【発明の効果】
【００１３】
本発明によると、少なくとも一層の蓄光層を備えた蓄光フィルムであって、前記蓄光層は、蓄光剤と粘着剤もしくは接着剤とが所定の割合で混合され、かつ前記蓄光剤の平均粒子径が５０μｍ以上であり、かつ前記蓄光層における前記蓄光剤の含有率が、前記蓄光層を１００質量部とするとき、６０質量部以上９０質量部以下であり、かつ前記蓄光層における前記蓄光剤の含有量が９００ｇ／ｍ２以上である蓄光フィルムを基本形態とする調光フィルムとしたので、屋外用途として汎用性、作業性を向上するとともに、屋外用途の輝度の規格を満たし、被着体である金属、プラスチック、セラミック、木材、紙等の表示基板の上に貼り付けて使用できる蓄光フィルムを提供することができる。
【図面の簡単な説明】
【００１４】
【図１】本発明の蓄光フィルムの第１の実施形態であり、本発明の蓄光フィルムの基本形態となる調光フィルムに係る模式断面図である。
【図２】本発明の蓄光フィルムの（ａ）第２の実施形態（ｂ）第３の実施形態に係る模式断面図である。
【図３】本発明の蓄光フィルムの（ａ）第４の実施形態（ｂ）第５の実施形態に係る模式断面図である。
【図４】本発明の蓄光フィルムの（ａ）第６の実施形態（ｂ）第７の実施形態に係る模式断面図である。
【発明を実施するための形態】
【００１５】
以下、本発明の実施形態に係る蓄光フィルムについて詳細に説明する。尚、同一の構成要素については便宜上の理由がない限り同一の符号を付け、重複する説明は省略する。また、以下の説明で用いる図面は、特徴をわかりやすくするために、特徴となる部分を拡大して示している場合があり、各構成要素の寸法比率などは実際と同じではない。
【００１６】
（本発明の蓄光フィルムの形態）
図１は、本発明の蓄光フィルムの第１の実施形態であり、本発明の蓄光フィルムの基本形態となる調光フィルム１０に係る模式断面図である。調光フィルム１０は、蓄光層３のみからなり、本発明の蓄光フィルムのすべての実施形態で用いられ、粘着剤もしくは接着剤２の中に蓄光剤１を所定の割合で混合して分散させ形成したものである。ここで、蓄光剤１の平均粒子径は５０μｍ以上であり、かつ蓄光層３における蓄光剤１の含有率は、前記蓄光層を１００質量部とするとき、６０質量部以上９０質量部以下であり、かつ蓄光層３における蓄光剤１の含有量は９００ｇ／ｍ２以上である。
【００１７】
蓄光剤の含有率が低すぎると蓄光層での光の吸収量が低くなり、結果として蓄光フィルムの輝度が不足する。逆に蓄光剤の含有率が高くなると蓄光層を透過できる光の量が減少する。このため、蓄光剤の含有率が所定の値を超えた場合も蓄光層での光の吸収量が低くなり、結果として蓄光層における光エネルギーの利用効率が低下してしまう。また、蓄光剤の含有率が高いと粘着剤もしくは接着剤の割合が低下し、蓄光層の強度が低下してしまうためにフィルム化が困難となる。また蓄光剤１の平均粒子径を５０μｍ以上とすることで、励起エネルギーが増し、燐光輝度値が高くなるとともに、残光時間が長くなる。平均粒子径の上限は特に限定はないが、製造しやすさの観点からは蓄光層３の膜厚の半分以下の平均粒子径であることが好ましい。なお、本発明における平均粒子径は、レーザー回折・散乱法により測定された体積平均粒子径を意味する。
【００１８】
蓄光層３の好適な厚さは５００〜３０００μｍである。本発明の蓄光フィルムによれば、屋外用蓄光フィルムの規格であるＪＩＳ  Ｚ９０９７（津波避難誘導標識の燐光輝度）のＩ類の輝度を満たすためには、蓄光層３の厚さは５００μｍ以上である必要がある。また、３０００μｍを超えると、折り曲げ性や、製造時のハンドリング性が低下し、輝度も飽和して向上しない。
【００１９】
図２は、本発明の蓄光フィルムの（ａ）第２の実施形態（ｂ）第３の実施形態に係る模式断面図である。本実施形態の第２の実施形態、第３の実施形態の蓄光フィルム２０、３０は、いずれも蓄光層３の一方の面に透光性フィルム４を備え、他方の面に白色フィルム５を備えている。
【００２０】
透光性フィルム４は蓄光層３の保護層となる機能を有し、その厚さは特に限定はないが、作製上及び取扱い上の観点から２５〜１２５μｍ程度の厚さが好ましい。白色フィルム５は、蓄光層３から放出される光を散乱反射して蓄光層３の発光効率を向上させ、蓄光フィルムによる表示を一層鮮明にする機能を有する。
【００２１】
本発明の第３の実施形態の蓄光フィルム３０は、第２の実施形態の蓄光フィルム２０の白色フィルム５の、蓄光層３側と反対側の面に、粘着層６と離型フィルム７とをこの順に備えている。
【００２２】
粘着層６は、白色フィルム５と離型フィルム７を粘着し、離型フィルム７を剥がした後は、白色フィルム５と被着体である金属、プラスチック、セラミック、木材、紙等の表示基板を粘着するためのものである。離型フィルム７は剥離自在であり、これを剥がした後、蓄光フィルムを前記表示基板に貼り付けることができる。言い換えれば、離型フィルム７は粘着層６を保護する機能を有している。
【００２３】
図３は、本発明の蓄光フィルムの（ａ）第４の実施形態（ｂ）第５の実施形態に係る模式断面図である。第４の実施形態の蓄光フィルム４０は、第２の実施形態の蓄光フィルム２０の透光性フィルム４の、蓄光層３側と反対側の面に、印字パターン８を備えている。ここで、印字パターン８は、パターニングされる以前の印字層であってもよい。第５の実施形態の蓄光フィルム５０は、第２の実施形態の蓄光フィルム２０の、透光性フィルム４と蓄光層３との層間に、印字パターン８を備えている。尚、印字パターン８については、簡略化のため特にパターン形状に図示せず、単に層状に図示している。
【００２４】
印字パターン８は、遮光性の印字層に、避難誘導用のピクトグラム、広告用の文字やイラスト等のデザインをパターニングしたもので、表示内容を表現し、図３（ａ）、（ｂ）の上面側から視認することができる。
【００２５】
図４は、本発明の蓄光フィルムの（ａ）第６の実施形態（ｂ）第７の実施形態に係る模式断面図である。第６の実施形態の蓄光フィルム６０は、第３の実施形態の蓄光フィルム３０の透光性フィルム４の、蓄光層３側と反対側の面に、印字パターン８を備えている。ここで、印字パターン８は、パターニングされる以前の印字層であってもよい。第７の実施形態の蓄光フィルム７０は、第３の実施形態の蓄光フィルム３０の、透光性フィルム４と蓄光層３との層間に、印字パターン８を備えている。印字パターン８については、前記の第４の実施形態、第５の実施形態の場合と同じである。
【００２６】
（本発明の蓄光フィルムを構成する材料）
本発明の蓄光フィルムで用いる蓄光剤１の主成分は、例えば、硫化物蛍光体、及びアルミン酸塩蛍光体などである。硫化物蛍光体は、硫化カルシウム、硫化亜鉛、硫化亜鉛カドミウムなどであり、アルミン酸塩蛍光体は、ストロンチウム、ユウロピウム、ジズプロシウムなどを含む蛍光体である。蓄光剤の主成分がアルミン酸塩蛍光体であるとき、主成分が硫化物蛍光体である構成と比べて、長時間にわたり光エネルギーを放出可能であるため、アルミン酸塩蛍光体を用いるのが好ましい。
【００２７】
本発明の蓄光フィルムで用いる粘着剤もしくは接着剤２の粘着剤としては、アクリル樹脂系、天然ゴム系、合成ゴム系、ポリビニルエーテル樹脂系、ウレタン樹脂系、シリコーン樹脂系等が挙げられるが、耐候性の面からアクリル系またはポリステル系の溶剤希釈型透光性粘着剤が好ましい。これらの粘着剤は、１種単独または２種以上を組み合わせて用いることができる。特性としては、透光性、耐候性があり、なおかつ蓄光剤との相溶性が良いものが望ましい。粘着剤もしくは接着剤２の接着剤としては、アクリル系接着剤、ポリエステル系接着剤、ウレタン接着剤等が使用でき、特に接着力の強固な二液硬化型の接着剤が好ましい。
【００２８】
本発明の蓄光フィルムで用いる透光性フィルム４としては、蓄光層３へ効率良く光エネルギーを透過し、また放出される光エネルギーの損失をなるべく防ぎ、蓄光層を保護できる合成樹脂からなるフィルムで、全光線透過率が９０％以上であることが好ましい。材料としては、アクリル樹脂、フッ素樹脂、ポリエステル、ポリカーボネート、塩化ビニル、ポリプロピレン等から構成される群から選択される少なくとも１つであることが好ましい。透光性フィルム４は紫外線硬化性樹脂であってもよい。好適には、耐候性と透光性を備えたアクリルフィルムやフッ素等が挙げられ、使用環境に応じて使用できる。
【００２９】
透光性フィルム４を蓄光層３に貼り合わせる方法としては、熱でシールして貼り合わせる熱ラミネート法、もしくは接着剤を介して貼り合わせてもよい。
【００３０】
本発明の蓄光フィルムで用いる白色フィルム５は、蓄光層３から放出される光エネルギーを適宜散乱反射し、蓄光層３の発光効率を向上させるものであり、例えば透光性フィルム４で用いる合成樹脂に光拡散剤を含むフィルムである。透光性フィルム４を透過し、蓄光層３で蓄光した光エネルギーを、外光が消滅した後燐光として透光性フィルム４から効率良く放出し、発光効率を高める機能を有する。
【００３１】
光拡散剤としては、粒子形状を有しており、例えば、酸化チタン、シリカ、アルミナ、シリカアルミナ、ジルコニア、酸化亜鉛、酸化ストロンチウム、水酸化アルミニウム、炭酸ストロンチウム、塩化ストロンチウム、硫酸ストロンチウム、硝酸ストロンチウム、水酸化ストロンチウム、ガラス等の粒子、アクリル系粒子、スチレン粒子、スチレンアクリル粒子及びその架橋体、ポリウレタン系粒子、ポリエステル系粒子、シリコーン系粒子、フッ素系粒子、これらの共重合体、ベントナイト、パイロフィライト、タルク、スメクタイト、バーミキュライト、雲母、緑泥岩、カオリン鉱物、セピオライトなどの粘土化合物粒子等を好適に使用できる。具体的には東レ製白色ＰＥＴルミラーＥ２０（商品名）やルミラーＥＡ３Ｓ（商品名）、東洋紡製クリスパーＫ２４１１（商品名）等が挙げられる。
【００３２】
本発明の蓄光フィルムで用いる離型フィルム７は、例えば透光性フィルム４で用いる合
成樹脂と同様の材質にて構成され、厚さは２５〜１２５μｍ程度が好ましい。第３、第６、第７の実施形態の蓄光フィルム３０、６０、７０で、粘着層６を介して白色フィルム５と積層している。粘着層６は白色フィルム５と強固に粘着しているが、離型フィルム７は粘着層６から容易に剥がすことができる剥離自在のフィルムである。離型フィルム７は透光性であっても透光性でなくてもよく、いわゆる離型紙であってもよい。
【００３３】
粘着層６は、例えば粘着剤２もしくは接着剤２の粘着剤で用いる樹脂と同様の材質か、または紫外線硬化型ホットメルト粘着剤等であってもよい。粘着層６の特性としては、被着体である金属、プラスチック、セラミック、木材、紙等の表示基板との密着性が高く、また屋外での使用に耐えうる耐候性を備えた粘着層が望ましい。
【００３４】
印字パターン８は、通常のグラビア印刷、シルク印刷、インクジェット法により形成することができ、従って特に接着層は必要としない。インキは、ウレタン樹脂、アクリル樹脂等のバインダーに顔料を混ぜたものを使用することができる。
【実施例】
【００３５】
以下、本発明の実施例を説明するが、本発明はこれらの実施例に限定されるものではない。はじめに、実施例１、２及び比較例１〜４で作製した蓄光フィルムの作製方法を述べる。
【００３６】
＜実施例１＞
蓄光剤は東北ＮＴＳ社製蓄光剤（平均粒子径６０μｍ）を用い、粘着剤としてアクリル系粘着剤であるサイデン化学製サイビノールＯＣ−３４０５（商品名）に固形分比での蓄光剤含有率が、蓄光層を１００質量部とするとき、６２質量部となるように混合し、白色フィルムである東レ社製ルミラーＥ２０（商品名。膜厚５０μｍ）上に塗布、乾燥して蓄光層を形成した。この時の塗布量は、蓄光剤含有量が９２６ｇ／ｍ２となるように調整した。その後、蓄光層の白色フィルム積層面とは反対の面に透光性フィルム（三菱レイヨン社製アクリプレンＦＢＳ００６（商品名。膜厚５０μｍ）を貼り合せ、蓄光フィルムとした。なお蓄光剤の平均粒子径は、水を分散媒とした湿式のレーザー回折・散乱法で測定したものである。
【００３７】
以上の工程にて、図２（ａ）に示す第２の実施形態の実施例１の蓄光フィルムを作製した。
【００３８】
＜実施例２＞
蓄光剤平均粒子径を９０μｍ、蓄光剤含有率を、蓄光層を１００質量部とするとき、６８質量部、蓄光剤含有量を１１９５ｇ／ｍ２とし、実施例１と同じ方法で、実施例２の蓄光フィルムを作製した。
【００３９】
＜比較例１＞
蓄光剤平均粒子径を３０μｍ、蓄光剤含有量を１１２５ｇ／ｍ２とした以外は実施例１と同じ条件で、比較例１の蓄光フィルムを作製した。
【００４０】
＜比較例２＞
蓄光剤含有量を７５５ｇ／ｍ２とした以外は実施例１と同じ条件で、比較例２の蓄光フィルムを作製した。
【００４１】
＜比較例３＞
蓄光剤含有率を、蓄光層を１００質量部とするとき、９２質量部、蓄光剤含有量を９５５ｇ／ｍ２とした以外は実施例１と同じ条件で、比較例３の蓄光フィルムを作製した。
【００４２】
＜比較例４＞
蓄光剤含有率を、蓄光層を１００質量部とするとき、５５質量部、蓄光剤含有量を１３１０ｇ／ｍ２とした以外は実施例１と同じ条件で、比較例４の蓄光フィルムを作製した。
【００４３】
以上の実施例１、２、比較例１〜４の蓄光層の作製条件を表１に示す。
【００４４】
【表１】
2018087287.tif 000003
【００４５】
＜評価方法＞
得られた蓄光フィルムを用いて、屋外用蓄光フィルムの規格であるＪＩＳ  Ｚ９０９７（津波避難誘導標識の燐光輝度）に準拠した輝度測定を実施した。
励起条件：キセノン４００μＷ／ｃｍ２、６０分間
輝度測定：励起終了後７２０分後の残光輝度を測定（Ｉ類：３〜１０ｍｃｄ／ｍ２、ＩＩ類：１０ｍｃｄ／ｍ２以上）
【００４６】
＜評価結果＞
表２に輝度測定結果を示す。蓄光剤の平均粒子径６０μｍ、蓄光剤含有率６２質量部、蓄光剤含有量が９２６ｇ／ｍ２である実施例１は、粘着剤の粘着力がある程度あるため、フィルム化が可能であり、かつ残光輝度も屋外用蓄光フィルムの規格Ｉ類を満たす結果となった。また、蓄光剤の平均粒子径９０μｍ、蓄光剤含有率６８質量部、蓄光剤含有量が１１９５ｇ／ｍ２である実施例２もフィルム化が可能であり、残光輝度は実施例１よりも大きく屋外用蓄光フィルムの規格Ｉ類を満たす結果となった。
【００４７】
【表２】
2018087287.tif 000004
【００４８】
比較例１は蓄光剤の粒子径が５０μｍ未満であり、また、比較例２は蓄光剤の含有量が９００ｇ／ｍ２未満であるため、屋外用蓄光フィルムの規格を満たさない結果となった。また、比較例３は、蓄光剤の含有率が９０質量部より多いため、粘着剤の粘着力が低下し、フィルム化が困難であった。また比較例４は、蓄光剤の含有率を粘着剤に対して６０質量部未満としたので、輝度を上げるために蓄光剤含有量を増やしたが、その分膜厚が大きくなり、均一な膜が形成できなかった。このためフィルム巻取りの際に厚みムラが生じ、発光の際にも発光ムラが生じて評価ができなかった。
【産業上の利用可能性】
【００４９】
本発明の蓄光フィルムは、避難誘導表示、広告、表示看板等をはじめ、照明、各種建材、非常サイン、街灯、イルミネーション、カバーパーツ等の屋外用標識として、表示基板や壁等に貼付して利用できる。
【符号の説明】
【００５０】
１０、２０、３０、４０、５０、６０、７０・・・蓄光フィルム
１・・・蓄光剤
２・・・粘着剤もしくは接着剤
３・・・蓄光層
４・・・透光性フィルム
５・・・白色フィルム
６・・・粘着層
７・・・離型フィルム
８・・・印字パターン
【図１】
2018087287.tif 000005
【図２】
2018087287.tif 000006
【図３】
2018087287.tif 000007
【図４】
2018087287.tif 000008